FR 3124023 A1 20221216 FR 2106340 A 20210615 Revêtement anti-éblouissement de nanostructure d’oxyde à large bande interdite et son utilisation L’invention concerne un revêtement anti-éblouissement de matériaux nanostructurés d'oxyde à large bande interdite pour réduire les réflexions éblouissantes de la lumière du soleil. Le revêtement est caractérisé en ce qu’il est réalisé par l’électrodéposition d’une couche de matériau nanostructuré d’oxyde à large bande interdite sur une grille de contacts métalliques à la surface d’un panneau solaire d’un vaisseau spatial ou d’un satellite de sorte que la grille de contactes métalliques constitue la cathode dans ce dépôt, et que les nanostructures obtenus ont une largeur et un espacement inférieur à la longueur d’onde ‘ λ’ de la lumière incidente, égale à « λ /n » avec λ située entre 180 nm et 8µm, et « n » étant l’indice de réfraction du matériau nanostructuré d’oxyde de sorte que pour des angles d’incidence compris entre 0.01 et 90 degrés moins de 0,5% de la lumière est réfléchie. L’invention concerne également l’utilisation d’une grille de contacts métalliques recouvert par le revêtement anti-éblouissement ci-dessus à la surface d’un panneau solaire ; ainsi qu’un nanosatellite comprenant un panneau solaire dont une grille de contacts métalliques est recouvert par le revêtement ci-dessus. Figure pour abrégé figure 1 Revêtement anti-éblouissement de nanostructure d’oxyde à large bande interdite et son utilisation DOMAINE TECHNIQUE DE L’INVENTION La présente invention a pour objet un revêtement anti-éblouissement nanostructuré d’oxyde à large bande interdite pour les panneaux solaires. Plus particulièrement, l’invention concerne un revêtement anti-éblouissement de matériaux nanostructuré d’oxyde à large bande interdite réalisé sur la grille de contacts métalliques à la surface des panneaux solaires des vaisseaux spatiaux. Le domaine d’utilisation de la présente invention est sur les vaisseaux spatiaux et les satellites et en particulier dans les nanosatellites. ETAT DE LA TECHNIQUE ANTERIEUR Les revêtements antireflets (ARC) constitués de couches simples ou superposées de diélectriques forment la base de conception conventionnelle pour la suppression de la réflexion sur les « cover-glass » (verres protecteurs) sur les panneaux solaires spatiaux. Les revêtements nanostructurés permettent une plus grande flexibilité dans la conception et la fabrication de revêtements miniaturisés, ce qui a considérablement fait progresser le domaine des ARCs. En particulier, l’émergence de surfaces plasmoniques et de méta surfaces permet la réalisation de revêtements ARC à large bande et insensibles aux angles d’incidence, à un ordre de grandeur inférieur à celui des longueurs d’onde opérationnelles. Un revêtement antireflet en forme de couche mince peut minimiser les réflexions sur une longueur d'onde spécifique, généralement à une incidence normale, ce qui limite son utilisation pour une large plage visible. En outre, de tels revêtements sont intrinsèquement incapables de présenter une réduction spectrale de réflectance sur une large plage d’angles d’incidence. Les revêtements antireflets conventionnels simples, doubles ou multicouches sont limités par les exigences d'épaisseur. Cette limitation fondamentale retarde toute nouvelle amélioration de leurs performances, notamment en raison de la demande actuelle d'applications de faible épaisseur et de haut débit dans de nombreux dispositifs optoélectroniques. La nanofabrication et la nanophotonique ont mûri le domaine des ARCs. Ces nouvelles conceptions et approches pourraient améliorer les performances de nombreux appareils pour lesquels la réflexion de la lumière est indésirable, tels que les cellules solaires et les photodetecteurs. Cependant, la stabilité à long terme, la robustesse mécanique et le coût/complexité de fabrication des ARCs à base de plasmons et de méta surface restent des obstacles. Les revêtements antireflets (ARC) constitués de bicouches de diélectriques sont couramment utilisés pour la suppression de la réflexion sur les « cover-glass » (verres protecteurs) des panneaux solaires spatiaux. Cependant, la grille de contacts métalliques à la surface des panneaux solaires située en dessous de cover glasse, sur les vaisseaux spatiaux, réfléchie fortement, la lumière du soleil vers la Terre. Ce problème d’éblouissement est accru avec les nanosatellites (ou cubesats) parce qu’ils sont très nombreux et qu’ils n’ont pas de système de propulsion/pointage, donc ils tournent constamment sur eux-mêmes et ainsi reflètent la lumière du soleil de façon intermittente. Ce phénomène constitue une cause majeure de pollution lumineuse dans l’espace. L’invention vise un revêtement permettant de résoudre le problème de la réflexion lumineuse des panneaux solaires embarqués dans des satellites. Plus particulièrement, l’invention vise un revêtement nanostructuré d’oxyde à large bande interdite afin de réduire les réflexions éblouissantes de la lumière avec un minimum de coût et une efficacité importante. Pour ce faire, l’invention propose un revêtement anti-éblouissement de matériaux nanostructuré d'oxyde à large bande interdite pour réduire les réflexions éblouissantes de la lumière du soleil et éviter la pollution lumineuse générée par des vaisseaux spatiaux. Le revêtement est réalisé par l’électrodéposition du matériau nanostructuré d’oxyde à large bande interdite sur une grille de contacts métalliques à la surface d’un panneau solaire d’un vaisseau spatial de telle sorte que la grille de contactes métalliques constitue la cathode dans ce dépôt, les nanostructures obtenus ont une largeur et un espacement inférieur à la longueur d’onde ‘ λ’ de la lumière incidente, environ égale à « λ /n » avec λ entre 180 nm et 8µm, et « n » l’indice de réfraction du matériau nanostructuré de sorte que moins de 0,5% de la lumière est réfléchie pour des angles d’incidence compris entre 0.01 et 90 degrés. Selon des caractéristiques particulières dans l’électrodéposition, la grille de contacts métalliques formant l’électrode négative ou la cathode étant placée directement dans une solution électrolyte, avec une électrode positive ou l’anode, la solution électrolyte ayant saturée en oxygène, la charge appliquée entre l’anode et la cathode étant constante et le dépôt de matériaux d’oxyde nanostructurés sur la grille de contacts métalliques étant effectué à une température avoisinante de 70°C. Selon des caractéristiques particulières, les nanostructures d’oxyde obtenues sont de morphologies telles que des ‘nanofils’ ou des ‘nanocônes’. Selon les caractéristiques particulières, les matériaux d’oxydes nanostructuré à large bande interdite sont choisi parmi ZnxOy ou Zn x Mg y O z ou Zn x Mg y N z O w ou Ga x Si y O z ou Ga x O z ou Ti x O z ou Mg x O z ou Al x O z ou Sn x O z . L’invention concerne également, l’utilisation d’une grille de contacts métalliques recouverte d’un revêtement anti-éblouissement de matériaux nanostructurés d’oxyde à large bande interdite, à la surface d’un panneau solaire d’un vaisseau spatial, pour réduire les réflexions éblouissantes de la lumière du soleil et pour éviter la pollution lumineuse générée par les vaisseaux spatiaux. L’invention concerne en outre, un nanosatellite dont une grille de contacts métalliques à la surface de ses panneaux solaires est recouverte par un revêtement anti-éblouissement de matériaux nanostructurés d’oxyde défini ci-dessus. BREVE DESCRIPTION DES FIGURES illustre la réflexion lumineuse de la grille de contacts métalliques à la surface d’un panneau solaire de nanosatellite, illustre la technique d’électrodéposition d’une couche de nanofils ou de nanocônes de ZnO sur une grille de contactes métalliques, représente différentes morphologies de nanostructure d’oxyde de la présente invention susceptible de former un revêtement anti-éblouissement sur une grille de contact métallique, illustre l’effet de la lumière sur une nanostructure d’oxyde à large bande interdite en forme conique Fig 4A et Fig 4B, illustre l’image de la réflexion lumineuse, obtenue à partir de la terre, des satellites. D ESCRIPTION DETAILLEE D’UN MODE DE REALISATION Les matériaux nanostructurés d’oxydes à large bande interdite sont parmi les nanomatériaux les plus importants en raison des propriétés distinctives et de la relative facilitée de fabrication d’une multitude de variété de structures à faible coût. En effet, les oxydes à large bande interdite sont souvent physiquement et chimiquement stables. La grande gamme de leurs différentes propriétés font d’eux les matériaux de choix dans de nombreuses applications telles que les cellules photovoltaïques, les photodétecteurs, les électrodes transparentes, les générateurs ou récupérateurs d’énergie, les capteurs de gaz, les réacteurs photocatalytiques pour la dépollution de l’air et de l’eau, etc. Il existe une grande variété de formes de nanostructures d’oxydes. Elles peuvent être d’origine naturelle, mais elles peuvent aussi être produites artificiellement via différents procédés physiques et/ou chimiques, en utilisant des procédés de croissance adéquats et en contrôlant la cinétique de croissance, la température de croissance locale et la composition chimique des précurseurs. illustre l’image de la réflexion lumineuse par les surfaces métalliques d’un nanosatellite. En effet, se sont les contacts métalliques des panneaux solaires qui réfléchissent la lumière du soleil et ils sont la cause principale de la pollution lumineuse dans l’espace lorsque les satellites sont en orbite. Pour réduire la réflexion lumineuse du soleil, le revêtement anti-éblouissement est réalisé directement sur ces grilles de contactes métalliques, car ceux sont les grilles de contactes métalliques qui réfléchissent la lumière du soleil. Pour la réalisation de ce revêtement, la grille de contactes métalliques agit entant que l’électrode positive dans l’électrodéposition. illustre la technique d’électrodéposition d’une couche de nanofils de ZnO sur la grille de contacts électriques à la surface d’un panneau solaire d’un nanosatellite. La grille de contacts (1) agissantt comme une électrode négative (cathode) tandis que le zinc (2) sert d'électrode positive (anode). L’électrolyte (3) est constitué de Chlorure de Potassium (KCl) et de dimethyl hexamethylenetetramine. L’électrolyte (3) est saturé en oxygène avec un bubbler (5) (barboteur ou bulleur) d’oxygène moléculaire gazeux. L’ensemble est placé dans un recipient (4) dans un liquid (6) tel que l’eau ou autre. Le liquid est chauffé au moyen d’une plaque chauffant (7). Le dépôt par éléctrodéposition d’oxyde de zinc sur la grille de contacts se fait à basse temperature. illustre le revêtement anti-éblouissement constitué de réseaux auto formés de nanostructures alignées de ZnO présentant diverses morphologies telles que des réseaux de nanofils ou encore de nanocônes. Parmi ceux-ci, la forme conique ou nanocône a montré des performances anti-éblouissement remarquables. La réflexion lumineuse pour ces formes coniques est inférieure à 0,5% pour tout le spectre visible sous des angles d'incidence allant jusqu'à 0.01º (degré). L’efficacité anti-éblouissement des nanostructures d’oxydes réalisées selon la présente invention est fortement liée à la morphologie des nanocônes ainsi qu’à leur taille relative aux longueurs d’onde de la lumière incidente (Fig 4A). En effet, la largeur et l’espacement des nanocônes sont environ égaux à ‘’ λ /n’’ où λ est la longueur d’onde de la lumière incidente et n est l’indice de réfraction du matériau d’oxyde nanostructuré. Dans ces conditions nous avons remarqué que la réflexion de la lumière est inférieure ou égale à 0,5% même lorsque l’angle incident est rasant jusqu’à la valeur de 0.01 ° (Fig 4B). Cela montre l’efficacité anti-éblouissement du revêtement nanostructuré revendiqué dans la présente invention obtenue sur les grilles de contactes métalliques. montre une image obtenue depuis la terre, des satellites positionnés sur orbite basse. Sur cette image, on remarque un train d’engins spatiaux aussi brillant que Polaris : l’étoile du nord. En effet, le problème spécifique des petits cubesatellites et nanosatellite est lié au manque de système de pointage/propulsion. Ainsi elles tournent constamment sur eux-mêmes et leurs surfaces métalliques réfléchissent, de façon intermittente, la lumière du soleil sur Terre. Par conséquent, les revêtements anti-éblouissements de nanostructure d’oxyde à large bande interdite apportent une solution au problème de réflexion lumineuse, même aux grands angles incidence. Description d’un mode de réalisation de l’invention Dans ce mode de réalisation, présenté sur la un film nanostructuré de ZnO a été déposé sur la grille de contact métallique à la surface d’un panneau solaire de nanosatellite par éléctrodéposition, dans une solution électrolyte constitué de chlorure potassium (KCl) et de methyl hexamethylene tetramine entant que précurseur. Le dépôt est réalisé dans une température d’environ 70°C à l'aide de deux bornes de cellule électrochimique qui constituent d'électrodes positives et négatives. La grille de contactes métalliques (agit comme électrode négative (cathode) tandis que le zinc (zn) sert d'électrode positive (anode). L'expérience peut être réalisée en faisant varier la concentration de KCl, ainsi la longueur des nanofils ou des nanocônes augment en augmentant la concentration de KCl. Un bubbler (bulleur) (d’oxygène est utilisé afin de saturer l’électrolyte en oxygène et ainsi promouvoir l’oxydation de Zn. L’oxyde de zinc est ainsi déposé sur la grille de contacts métalliques dans une température relativement basse environ 70 °C. Cette technique de croissance de nanostructure par électrodéposition sur une gille de contacte métallique est particulièrement bien adaptée pour obtenir des couches nanostructurées de haute qualité à des températures de fabrication suffisamment basses pour être compatibles avec des supports sensibles à la température tels que les cellules solaires utilisées sur les satellites. De plus, la lumière a une meilleure diffusion avec une surface plus rugueuse, composée de nanofils ou de nanocônes de ZnO. Cette dernière augmente le trajet du photon et améliore également l’absorption de la lumière par la réduction de la réflexion. Le revêtement anti-éblouissement nanostructuré, selon la présente invention étant réalisé sur une grille de contacts métallique d’un panneau solaire est utilisée dans les vaisseaux spaciaux ou encore dans les nanosatellites, pour pourvoir réduire la réflexion de la lumière vers la terre. En effet, lorsque ces nanosatellites sont en orbite, ils tournent constamment sur eux-mêmes et réfléchissent la lumière sur terre. Lorsqu’ils sont équipés des panneaux solaires munis d’un revêtement anti-éblouissement sur leurs grilles de contacts métalliques, la réflexion est diminuée même pour les angles d’incidence rasants. L’invention concerne, en particulier, les nanosatellites dont une grille de contacts métalliques à la surface de ses panneaux solaires est recouverte par un revêtement anti-éblouisement de matériaux nanostructuré d’oxyde, selon la présente invention. L’avantage du revêtement anti-éblouissement de nanostructures d’oxyde à large bande interdite ainsi réalisé par éléctrodéposition ainsi réalisé selon la présente invention est qu’il est obtenu avec un minimum de coût dans une température relativement basse et avec une efficacité importante. La technique d’électrodéposition avec la grille de contactes métalliques agissant en tant qu’électrode positive sur laquelle est déposée une couche de matériaux d’oxydes nanostructurés à large bande interdite est bien adapté pour résoudre le problème anti-éblouissement des nanostellites, lorsqu’ils sont en orbite basse. Revêtement anti-éblouissement de matériaux nanostructurés d'oxyde à large bande interdite pour réduire les réflexions éblouissantes de la lumière du soleil caractérisé en ce qu’il est réalisé par l’électrodéposition d’une couche de matériau nanostructuré d’oxyde à large bande interdite sur une grille de contacts métalliques à la surface d’un panneau solaire d’un vaisseau spatial ou satellite de sorte que la grille de contactes métalliques formant la cathode dans ce dépôt, et que les nanostructures obtenus ont une largeur et un espacement inférieur à la longueur d’onde ‘λ’ de la lumière incidente ou égale à « λ /n » avec λ située entre 180 nm et 8µm, et « n » étant l’indice de réfraction du matériau d’oxyde nanostructure de sorte que pour des angles d’incidence compris entre 0.01 et 90 degrés moins de 0,5% de la lumière est réfléchie. Revêtement anti-éblouissement de matériaux nanostructurés obtenu par éléctrodéposition selon la revendication 1 dans lequel la grille de contacts métalliques constituant l’électrode négative ou la cathode étant obtenue directement dans une solution électrolyte, saturée en oxygène, avec une électrode positive ou l’anode, une charge constante entre l’anode ou l’électrode positive et la grille de contacts métalliques, et un dépôt de matériaux d’oxyde nanostructuée sur la grille de contacts métalliques dans une température avoisinante de 70°C. Revêtement anti-éblouissement de matériaux nanostructurés d'oxydes selon la revendication 1 ou 2 caractérisé en ce que les nanostructures obtenues sont de morphologies telles que des ‘nanofils’ ou des ‘nanocônes’. Revêtement anti-éblouissement de matériaux nanostructuré d’oxyde selon la revendication 1 dans lequel les matériaux d’oxydes sont choisi parmi Zn x O y ou Zn x Mg y O z ou Zn x Mg y N z O w ou Ga x Si y O z ou Ga x O z ou Ti x O z ou Mg x O z ou Al x O z ou Sn x O z . Revêtement anti-éblouissement de matériaux nanostructures d’oxydes selon les revendications 1 à 4 dans lequel le matériau oxyde est d’oxyde de zinc, ZnO. Utilisation d’une grille de contacts métalliques recouverte d’un revêtement anti-éblouissement de matériaux nanostructurés d’oxyde à large bande interdite, à la surface d’un panneau solaire d’un vaisseau spatial ou d’un satellite selon les revendications 1 à 5 pour réduire les réflexions éblouissants de la lumière du soleil et pour éviter la pollution lumineuse générée par les vaisseaux spatiaux ou les satellites. Nanosatellite dont une grille de contacts métalliques à la surface de ses panneaux solaires est recouverte par un revêtement anti-éblouisement de matériaux nanostructurés d’oxyde, selon les revendications 1 à 5.